(57)【要約】【課題】  幅広い画像信号に応じたサーマルヘッドからのエネルギーに対して目的の穿孔が確実に起こり、かつエネルギーに応じて穿孔サイズが変化し、特にエネルギーが高い領域では個々の穿孔が連なることなく独立穿孔を維持しながら、印刷紙エッジと感熱孔版印刷用原紙との繰り返し圧着、摩耗によるフィルムの損傷を防止し、優れた印刷耐久性を実現する感熱孔版印刷原紙用フィルムを提供する。【解決手段】  ポリエステル１００重量部に対してカルボジイミド化合物を０．１〜１．５重量部含有するポリエステル組成物からなることを特徴とする感熱孔版印刷原紙用ポリエステルフィルム。【選択図】  なし【特許請求の範囲】
【請求項１】
ポリエステル１００重量部に対してカルボジイミド化合物を０．１〜１．５重量部含有するポリエステル組成物からなることを特徴とする感熱孔版印刷原紙用ポリエステルフィルム。
【発明の詳細な説明】
【技術分野】
【０００１】
本発明は、感熱孔版印刷原紙用ポリエステルフィルムに関する。さらに詳しくは、本発明は、独立穿孔性および耐印刷性に優れた、感熱孔版印刷原紙用ポリエステルフィルムに関する。
【背景技術】
【０００２】
従来、感熱孔版印刷用原紙としては、ポリエステル等の熱可塑性樹脂フィルムにインキ透過性多孔性薄葉紙を熱または接着剤によりラミネートしたもの、最近では多孔性樹脂膜と多孔性薄葉紙を併用した高画質な印刷物が知られており、孔版印刷物の品質に対しては、使用されるフィルム特性の寄与が大きくなっている。
【０００３】
印刷特性を改良するため、感熱孔版印刷用原紙の構成を配慮した幾つかの提案がなされている。例えば特許文献１には多孔性支持体として、繊度１デニール以下の合成繊維からなる薄葉紙を用いること、また特許文献２および３には熱可塑性フィルムの片面に多孔性樹脂膜を設けた感熱孔版印刷用原紙が提案されている。特許文献４および５には、インキ通過を阻害しない多孔性支持体を用いない実質的に熱可塑性フィルムからなる感熱孔版印刷用原紙が提案されている。
【０００４】
一方、感熱孔版印刷用原紙を構成するフィルムの穿孔特性の改良、製膜時および孔版原紙作成時の取扱い性を改良した提案もされている。
【０００５】
従来、かかる用途に用いるフィルムとして熱可塑性樹脂を対象とした二軸延伸フィルムであって、その熱的特性を規定することにより印刷特性を改善したフィルム（特許文献６）、平均粒子径とフィルム厚みを規定したフィルム（特許文献７）、表面の粗度および突起個数を規定したフィルム（特許文献８）、あるいは熱収縮特性を規定したフィルム（特許文献９）等が提案されている。
【０００６】
ところが、近年、高解像度を得るために、個々のサーマルヘッドは小さく、単位面積当たりの穿孔数を増し、個々のヘッドに供給するエネルギーは低減させる方向にある。また、設定した印刷画像を得るため、画像信号に応じたエネルギーを供給し、穿孔サイズを調整している。従来のフィルムを用いた感熱孔版印刷用原紙では低いエネルギーでの穿孔には、フィルムの穿孔特性不足のため穿孔が十分でなく、また高エネルギーで穿孔した場合には穿孔サイズが大きく隣の穿孔が連なる連孔が発生する。そのため、文字印刷、ベタ印刷で印刷裏移りなどの印刷品質が低下する問題が生じる。また、作成された感熱孔版印刷用原紙において多部数の印刷ができる印刷耐久性が要求されている。具体的には、印刷紙エッジと感熱孔版印刷用原紙との繰り返し圧着、磨耗によってフィルムが損傷、破れが発生しないことが望ましい。
【０００７】
すなわち、幅広い画像信号に応じたサーマルヘッドからのエネルギーに対して目的の穿孔が確実に起こり、かつエネルギーに応じて穿孔サイズが変化し、特にエネルギーが高い領域では個々の穿孔が連なることなく独立穿孔を維持しながら、印刷紙エッジと感熱孔版印刷用原紙との繰り返し圧着、磨耗によるフィルムの損傷を防止し、優れた印刷耐久性を実現する感熱孔版印刷原紙用フィルムが望まれるようになっている。
【特許文献１】特開平３−１９３４４５公報
【特許文献２】特開平８-３３２７８５公報
【特許文献３】特開２００３−２７６３５５号公報
【特許文献４】特開昭５４-３３１１７公報
【特許文献５】特開２００１−２１２９２５公報
【特許文献６】特開昭６２−１４９４９６号公報
【特許文献７】特開昭６３−２８６３９６号公報
【特許文献８】特開昭６３−２２７６３４号公報
【特許文献９】特開平５−１１６２１５号公報
【発明の開示】
【発明が解決しようとする課題】
【０００８】
本発明は、上記実情に鑑みなされたものであり、その解決課題は、幅広い画像信号に応じたサーマルヘッドからのエネルギーに対して目的の穿孔が確実に起こり、かつエネルギーに応じて穿孔サイズが変化し、特にエネルギーが高い領域では個々の穿孔が連なることなく独立穿孔を維持しながら、印刷紙エッジと感熱孔版印刷用原紙との繰り返し圧着、摩耗によるフィルムの損傷を防止し、優れた印刷耐久性を実現する感熱孔版印刷原紙用フィルムを提供することにある。
【課題を解決するための手段】
【０００９】
本発明者らは、上記課題に鑑み鋭意検討した結果、特定のポリエステルフィルムにカルボジイミド化合物を特定量含有させることによれば、上記課題を容易に解決できることを見いだし、本発明を完成するに至った。
【００１０】
すなわち、本発明の要旨は、ポリエステル１００重量部に対してカルボジイミド化合物を０．１〜１．５重量部含有するポリエステル組成物からなることを特徴とする感熱孔版印刷原紙用ポリエステルフィルムに存する。
【００１１】
以下、本発明を詳細に説明する。
本発明でいうポリエステルの二官能性酸成分は芳香族ジカルボン酸もしくは、そのエステル形成性誘導体を主とするものであり、具体的にはテレフタル酸、２，６−ナフタレンジカルボン酸、そのエステル形成性誘導体としてはテレフタル酸ジメチル、２，６−ナフタレンジカルボン酸ジメチル等が挙げられる。またグリコール成分としては、エチレングリコール、ブチレングリコール、プロピレングリコール、ポリエチレングリコール、１，４−シクロヘキサンジメタノール等が挙げられる。
【００１２】
かかるポリエステルは１種の芳香族ジカルボン酸もしくはそのエステル形成性誘導体と、１種のアルキレングリコールとを出発原料とするポリエステルでもよいが、２種以上の成分を含む共重合体であることが好ましい。共重合する成分として、上記のほかに例えば、ジエチレングリコール、ネオペンチルグリコール、ポリアルキレングリコール等のジオール成分、アジピン酸、セバシン酸、フタル酸、イソフタル酸などのジカルボン酸成分、トリメリット酸、ピロメリット酸などが挙げられる。またそれぞれ単一成分で構成されるホモポリマー同士、ホモポリマーと２種以上の成分を含む共重合体および該共重合体同士のブレンドポリエステルが好ましい。
【００１３】
本発明のポリエステルに配合するカルボジイミド化合物およびその製造方法は、例えば、特開平９−２０８６４９号公報、特開平９−２９６０９７号公報、特開昭５２−１２３４８４号公報等に記載されている。まず、少なくとも２個のイソシアネートまたはポリイソシアネートとイソシアネ−ト反応性水素原子含有化合物とを反応させることにより、イソシアネートプレポリマー（少なくとも２個の遊離の末端イソシアネート基を有する重不可生成物）が生成し、次いでこのように製造したイソシアネートプレポリマーにカルボジイミド生成触媒、例えば１−フェニル−２−ホスフォレン−１−オキシドを加え、このプレポリマーを脱炭酸反応によって、対応するポリカルボイミドに転化することにより製造することができる。
【００１４】
カルボジイミド化合物の製造に出発原料として、用いられるイソシアネート反応性水素原子含有化合物は種々の化合物、例えば適当な末端基を有するポリオレフイン、ポリアセタ−ル、ポリアミド、ポリアミン、ポリテトラヒドロフラン、ポリエステル、ポリカーボネート、ポリシロキサン、ポリスルフィドなどの化合物およびそれらの混合物から選ぶことができる。
【００１５】
イソシアネートには、例えば脂肪族、芳香脂肪族、環式または芳香族イソシアネートさらには、イソシアネートプレポリマーまたはイソシアネート混合物が含まれる。
【００１６】
カルボジイミド化合物の配合量は、ポリエステル１００重量部に対して、０．１〜１．５重量部であり、好ましくは０．１〜１．０重量部、さらに好ましくは０．３〜０．７重量部である。配合量が１．５重量部以上の場合は樹脂を混練りし、シートを押出す工程において、熱によりカルボジイミド基が架橋するため、フィルムの粘度が増し穿孔特性を阻害する。カルボジイミド化合物の配合量が０．１部未満であると、穿孔温度域でのフィルム粘弾性特性変化がほとんど生じず、画像信号に応じたエネルギーを供給した場合に、目的の穿孔が確実に起こり、かつ目的の穿孔サイズを調整することができない。また、印刷耐久性も低下する。
【００１７】
本発明のポリエステルフィルムの融点は、通常１４０℃〜２４０℃、好ましくは１５０℃〜２３０℃の範囲である。融点が２４０℃より高い場合には、穿孔特性、感度が低下し、融点１４０℃未満では、フィルムの耐熱寸法安定性が悪いため、原紙を製造する工程や、原紙の保存中に発生するカール、印刷画像の階調性のレベルが悪くなる傾向がある。
【００１８】
本発明のフィルムは、１４０℃−３分間の熱収縮率が、３０〜７０％、さらには４０〜７０％、特に５０〜７０％の範囲が好ましい。１４０℃での熱収縮率が３０％未満では、低エネルギーでの穿孔性の点から十分な穿孔径、穿孔確率を確保することができないことがあり、７０％より大きいと原紙の保存中に発生するカール、印刷画像の階調性のレベルが悪くなる場合がある。
【００１９】
本発明のフィルムのガラス転移温度［Ｔｇ］は６０℃以上が好ましい。Ｔｇが６０℃未満の場合は、サーマルヘッドの発熱によりベタ印刷周辺でのフィルム収縮などが原因となって製版歪が発生し印刷品質を悪化させることがある。また、マスターカールは６０℃での長時間収縮率が寄与するが、Ｔｇが６０℃未満では、フィルム製膜時の張力変動が、残留歪として残存しやすく、マスター保存中に残存した歪の回復、寸法変化から高温、高湿下でカールが発生しやすくなる。カールが大きいと製版印刷機での通紙性および搬送性が悪化する。また、ラミ加工温度はフィルムのＴｇより低い温度でのラミ加工が好ましく、生産性面で不利になることもある。また、フィルムのＴｇが８５℃を超える場合は低エネルギーでの穿孔が難しくなる傾向がある。
【００２０】
穿孔径の独立穿孔性および穿孔径に寄与するフィルム特性として、フィルムの固有粘度〔η〕は０．５５ｄｌ／ｇ以上、好ましくは０．６０ｄｌ／ｇ以上が良い。フィルム固有粘度〔η〕が０．５５未満では、サーマルヘッド印字の温度で溶融粘度が低く、穿孔径の独立性が維持できず連孔を生じることがある。一方、０．８０ｄｌ／ｇ以上の場合は穿孔時の変形抵抗が大きく、穿孔径の不揃いが発生しやすく、未穿孔が発生しやすくなる傾向がある。
【００２１】
本発明のフィルム厚みは、通常０．７〜３．０μｍ、好ましくは１．０〜２．０μｍの範囲である。フィルム厚みが３．０μｍより厚いと熱伝導距離が長くなり、穿孔性が低下して、印刷時の解像度や印字品位性が低下する傾向がある。フィルム厚みが０．７μｍ未満であると、低いエネルギーの穿孔性に優れているが、製膜の安定性および印刷枚数が多い用途にはフィルム強度が不足して印刷耐久性が低下することがある。
【００２２】
また本発明のフィルムは、フィルム製造時の巻上げ工程、原紙作製時のコーティング、貼合せ工程および印刷時の作業性を向上させるため、あるいは、熱穿孔時のサーマルヘッドとフィルムとの融着を防止するため、表面を粗面化してフィルムに適度な滑り性が付与させることが好ましいが、そのためには微細な不活性粒子をフィルム中に添加すればよい。用いる微細な不活性粒子の平均粒径は、フィルム厚みの０．２〜１．０倍であることが好ましく、さらに好ましくは０．３〜０．７倍、特に好ましくは０．３〜０．５倍である。平均粒径がフィルム厚みの１．０倍を超えると、フィルム表面の平面性が損なわれて熱伝達にムラが生じることがあり、穿孔が不均一となったり、解像度が劣ったり、印字品位性を損なったりすることがある。また、平均粒径がフィルム厚みの０．２倍未満では、フィルムの巻き特性が劣るなどフィルム製造時および原紙製造時の作業性が悪化する傾向がある。
【００２３】
粒子の添加量は、通常０．０５〜３．０重量％、好ましくは０．１〜２．０重量％である。０．０５重量％未満では巻き特性が劣る傾向がある。また３重量％を超えるとフィルム表面の粗面化の度合いが大き過ぎて熱伝達にムラが生じやすくなる傾向があり、穿孔が不均一となったり、解像度が劣ったり、印字品位性を損なったりすることがある。
【００２４】
本発明で用いる不活性粒子の例としては、酸化ケイ素、酸化チタン、ゼオライト、窒化ケイ素、窒化ホウ素、セライト、アルミナ、炭酸カルシウム、炭酸マグネシウム、炭酸バリウム、硫酸カルシウム、硫酸バリウム、リン酸カルシウム、リン酸リチウム、リン酸マグネシム、フッ化リチウム、カオリン、タルク、カーボンブラックおよび特公昭５９−５２１６号公報に記載されたような架橋高分子微粉体などを挙げることができるが、これらに限定されるものではない。この際、配合する不活性粒子は単成分でもよく、また２成分以上を同時に用いてもよい。また、本発明においてポリエステルに不活性粒子を配合する方法としては、特に限定されないが、例えば不活性粒子をポリエステルの重合工程に添加する方法、またはフィルム化前に溶融混練りする方法が好ましく用いられる。
【００２５】
本発明においては上記したような方法により表面を適度に粗面化したフィルムを得るが、作業性や印刷時の解像度、印字品位性をさらに高度に満足させるためには、フィルム表面の中心線平均粗さ（Ｒａ）が０．０２〜０．２μｍであることが好ましく、さらに好ましくは０．０５〜０．１５μｍの範囲であり、かかる範囲となるよう適宜、条件を選択することが望ましい。
【００２６】
次に本発明のポリエステルフィルムの製造方法について説明する。
本発明においては、ポリマーをエクストルーダーに代表される周知の押出装置に供給し、ポリマーの融点以上の温度に加熱し溶融する。次いで、溶融したポリマーをスリット状のダイから押し出し、回転冷却ドラム上でガラス転移温度以下の温度になるように急冷固化し、実質的に非晶状態の未配向シートを得る。この場合、シートの平面性を向上させるため、シートと回転冷却ドラムとの密着性を高めることが好ましく、通常、静電印加密着法を採用する。
【００２７】
このようにして得られたシートを２軸方向に延伸してフィルム化する。延伸条件について具体的に述べると、前記未延伸シートを好ましくは５５〜９５℃、さらに好ましくは６０〜８５℃の温度範囲で、まず一方向に３．０〜６．０倍、好ましくは３．５〜５．０倍に延伸する。次ぎに一段目と直交する方向に好ましくは７０〜１２０℃さらに好ましくは７５〜１１０℃の温度範囲で３．０〜６．０倍、好ましくは３．５〜５．０倍に延伸を行い、２軸に配向したフィルムを得る。
【００２８】
なお、一方向の延伸を２段階以上で行う方法も用いることができるが、その場合も最終的な延伸倍率が上記した範囲に入ることが望ましい。また、前記未延伸シートを面積倍率が９〜３０倍になるように同時二軸延伸することも可能である。
【００２９】
かくして得られたフィルムを熱処理してもよく、また必要に応じ熱処理を行う前または後に再度縦または横方向に延伸してもよい。延伸後の熱処理は実質的に行わないか、行ったとしても１２０℃以下、さらには１００℃以下とし、通常、熱処理時間は１秒〜２０秒間でフィルムを弛緩状態や定長下で行う。
【００３０】
また、感熱孔版印刷用原紙を製造する際、４０〜７０℃程度の乾燥工程および夏場を経る長期保存中にフィルムの収縮に起因すると考えられるカールが発生することがある。従って本発明においてはカール防止のため、得られたフィルムを３０〜６０℃で５時間から３日間、好ましくは３５〜５０℃で１日〜３日間エージング処理すると、当該環境下での耐カール性が良好となる。
【発明の効果】
【００３１】
本発明の感熱孔版用原紙フィルムは、印刷耐久性に優れ、広範囲の穿孔エネルギーで目的サイズの穿孔径が確実に穿孔することが可能となり、サーマルヘッドの寿命延長や高速製版に寄与する。その工業的価値は高い。
【発明を実施するための最良の形態】
【００３２】
以下、実施例により本発明をさらに詳細に説明するが、本発明は、その要旨を越えない限り、以下の実施例に限定されるものではない。なお、本発明で用いた物性測定法は以下に示すとおりである。
【００３３】
（１）試料成分含有量の測定
ポリマー試料を重水素トルフルオロ酢酸溶媒に濃度３重量％となるように溶解させた溶液を調整した。核磁気共鳴装置（ブルカ−バイオスピン製ＤＲＸ−５００）を用い、この溶液の1Ｈ−ＮＭＲスペクトルを得、各ピークを帰属し、ピークの積分値から各成分の含有量を算出した。
【００３４】
（２）熱収縮率（％）
所定の温度（１４０℃）に保ったオーブン中、試料を無張力状態で３分間熱処理しその前後の試料長さを測定し次式にて熱収縮率を算出した。
フィルムの縦方向と横方向に５点ずつ測定し、平均値を求めた。
熱収縮率＝（熱処理前サンプル長−熱処理後サンプル長）÷熱処理前サンプル長×１００
【００３５】
（３）固有粘度の測定
試料１gをフェノール／テトラクロロエタン＝５０／５０（重量比）の混合溶媒１００ｍｌ中に溶解し、３０℃で測定した。
【００３６】
（４）融点およびガラス転移温度
示差走査熱量計（ＤＳＣ）を用いる方法で、具体的にはテイー・エイ・インスルメント社製ＤＳＣ−２９２０を使用して測定した。試料を温度０℃から昇温速度１０℃／分で３００℃まで昇温し結晶融解吸熱ピーク温度を融点［Ｔｍ］とした。ガラス転移温度［Ｔｇ］は３００℃に加熱した試料を急冷した後、昇温速度１０℃／分で昇温した時、比熱の変化によりＤＳＣ曲線が屈曲する温度範囲の中心値とした。
【００３７】
（５）感熱孔版印刷原紙実用特性
フィルムに和紙を貼り合わせて原紙を作製した。得られた原紙をプリポートＶＴ３９５０により、印刷した。印字エネルギーは通電コントロール調整−１７％（標準）、−３５％（エコノミ）、−５０％にて文字画像および１６段階の階調画像を製版した。製版された原紙のフィルム側から顕微鏡で階調画像部の穿孔状態を観察し、以下の項目について評価した。
【００３８】
（ａ）穿孔感度
◎…所定の穿孔が確実に行われ、穿孔の大きさも十分である
○…所定の穿孔がほぼ確実に行われる、穿孔の大きさも十分である
△…所定の穿孔がほぼ確実に行われるが、穿孔の大きさに不十分なものがある
×…所定の穿孔が得られない部分が数多くあり、穿孔の大きさも不揃があり、実用上支障がある
【００３９】
（ｂ）穿孔サイズ
印字エネルギー（−３５％）でのベタ印刷部の穿孔サイズを写真観察で比較した。
◎…目標サイズの穿孔が確実に穿孔されている
○…目標サイズより若干小さいが穿孔は確実に穿孔されている
△…目標サイズより若干小さく、完全に穿孔されない不十分部分がある
×…目標サイズより小さく、穿孔されない部分がある
また、製版原紙を用い、リコー（株）製プリポートＶＴ３９５０印刷機を用いて実際に印刷し、得られた文字、画像について、下記の特性を目視で判定した。
【００４０】
（ｃ）印字品位性
◎…濃度のムラ、にじみが全くなく、鮮明に印字できる
○…濃度のムラ、にじみが殆どなく、鮮明に印字できる
△…濃度のムラ、にじみは殆どないが、わずかに鮮明さに欠ける
×…濃淡のムラ、にじみが認められ、鮮明さに欠ける
【００４１】
（ｄ）印刷耐久性
２５ｍｍ直径の金属ドラムに１８０度接触させ１０mm／秒の速度で繰り返し摩耗させた。摩耗長さは７５mm、２時間繰り返し摩耗させた時のフィルム表面変化、あるいはフイルムダメージレベルを以下の三段階で評価した。
○…フィルム表面変化が少なくダメージが少ない
△…フィルム表面に薄い引掻きキズは観察されるが、著しいフィルム摩耗は観察されない
×…フィルム表面が穿孔された部分から一部破壊されている
【００４２】
実施例１：
テレフタル酸ジメチル８０重量部、イソフタル酸ジメチル２０重量部、エチレングリコール６０重量部を出発原料とし、触媒として、酢酸マグネシウム・四水塩０．０９重量部を反応器に取り、反応開始温度を１５０℃とし、メタノールの留去とともに徐々に反応温度を上昇させ、３時間後２３０℃とした。４時間後、実質的にエステル交換反応を終了させた。この反応混合物にエチルアシッドフォスフェ−ト０．０４部を添加した後、平均粒子１．１μｍの球状シリカ１．０部および三酸化アンチモン０．０３部を加えて、４時間重縮合反応を行った。すなわち、温度２３０℃から徐々に昇温し２８０℃とした。一方、圧力は常圧より徐々に減じ、最終的には０．３ｍｍＨｇとした。反応開始後、反応槽の攪拌動力の変化により固有粘度０．７０ｄｌ／ｇに相当する時点で反応を停止し、窒素加圧下ポリマーを吐出させた。得られたポリエステル−Ａの固有粘度は０．７０ｄｌ／ｇであった。ポリエステル−Ａ原料１００重量部にカルボジイミド化合物（日清紡株式会社製商品名カルボジライトＨＭＶ−８ＣＡ）０．５重量部を加え、二軸押出機を用いて２８０℃で混練りし、シート状に押出し、表面温度４０℃に設定した回転冷却ドラムで静電印加冷却法を使用して急冷固化させ厚み２５μｍの実質的に非晶質のシートを得た。得られたシートを縦方向に７０℃で４．０倍、横方向に９７℃で４．０倍に延伸し９０℃のテンター内で熱処理を施し、厚み１．５μｍの二軸配向フィルムを製造した。次いで得られたフィルムを多孔性薄葉紙に貼り合わせ、感熱孔版印刷用原紙を作製し謄写印刷および穿孔評価を行った。
【００４３】
実施例２〜４：
実施例１において、カルボジイミド化合物を下記表１に示すとおり変更し、実施例１と同様の方法で感熱孔版印刷用原紙を作製し、謄写印刷および穿孔評価を行った。
【００４４】
比較例１：
実施例１においてカルボジイミド化合物を配合しないポリエステル−Ａを１００重量部用いた以外は実施例１と同様の方法で感熱孔版印刷用原紙を作成し、謄写印刷を行った。
【００４５】
比較例２：
実施例１においてカルボジイミド化合物を２．０重量部配合した以外は同様の方法で感熱孔版印刷用原紙を作成し、謄写印刷および穿孔評価を行った。
【００４６】
実施例５：
テレフタル酸ジメチル７０重量部、２，６−ナフタレンジカルボン酸ジメチル３０重量部、エチレングリコール５８重量部、１，４−ブタンジオール４２重量部、テトラブチルチタネート０．００５重量部を反応器にとり、反応開始温度を150℃とし、メタノールの留出とともに反応温度を除々に昇温させ、３時間後に２１０℃とした。４時間後、実質的にエステル交換反応を終了したこの反応混合物に平均粒径が１．２μｍの球状シリカ粒子を分散させてエチレングリコールスラリとして０．５重量部添加し、テトラブチルチタネート０.００５重量部を加えて、重縮合反応を行った。この時、温度は２２０℃から徐々に昇温して２８０℃とした。一方、圧力は常圧より徐々に減じ、最終的には０．３ｍｍＨｇとした。反応開始後、５時間を経過した時点で反応を停止し、窒素加圧下ポリマーを吐出させ共重合ポリエステル−Ｂを得た。得られたポリエステル−Ｂの固有粘度は０．６５ｄｌ／ｇであった。実施例１と同様に前記載のポリエステル−Ｂにカルボジイミド化合物を表１に示すとおり配合し、二軸押出機の温度２５５℃とし、回転冷却ドラムの表面温度を３０℃として実質的に非晶質のシートを得た。得られたシートは縦方向に８３℃で４．０倍に、横方向は８４℃で４．０倍に延伸し、９０℃のテンター内で熱処理を施し厚み１．５μｍの二軸配向フィルムを製造した。実施例１と同様の方法で感熱孔版印刷用原紙を作製し、謄写印刷および穿孔評価を行った。
【００４７】
実施例６：
ポリエステル−Ａの製造において、出発原料テレフタル酸ジメチル１００重量としたこと以外はポリエステル−Ａの製造方法と同様の方法を用いてポリエステル−Ｃを得た。得られたポリエステル−Ｃの固有粘度は０．６０ｄｌ／ｇであった。ポリエステル−Ｃを用い、表１に示すとおり原料を配合して、実施例１における製膜条件をフィルムの縦方向の延伸温度を８３℃、横方向を１０３℃に変更し、テンターでの熱処理温度を１００℃とし、厚み１．５μｍの二軸延伸フィルムを製造した。次いで、実施例１と同様の方法で感熱孔版印刷用原紙を作製し、謄写印刷および穿孔評価を行った。
【００４８】
比較例３：
実施例６においてカルボジイミド化合物を配合しないポリエステル−Ｃを用いた以外は実施例６と同様の方法で感熱孔版印刷用原紙を作成し、謄写印刷および穿孔評価を行った。
以上得られたフィルムの物性および孔版原紙実用特性をまとめて下記表１および２に示す。
【００４９】
【表１】
2008194908.tif 000002
【００５０】
【表２】
2008194908.tif 000003
【産業上の利用可能性】
【００５１】
本発明のフィルムは、感熱孔版印刷原紙用として好適に利用することができる。